(57)【要約】【課題】窓部材にクラックが発生したり窓部材が蓋体から剥れたりするのを有効に防止し、赤外線を良好に透過させ得る窓部材を有し、また蓋体への窓部材の接合を長期に亘って強固かつ信頼性良く保持するとともに赤外線センサ素子に赤外線を効率よく入射させること。【解決手段】基体２の上面の凹部１ａの周囲に外周部が取着される蓋体４の中央領域に開けられた窓５は、内周面５ａに窓部材７の側面７ａの中央部に接合される、窓５の中心に向かって突出した凸部６が全周にわたって連続して形成されており、かつ凸部６の窓部材７に接合される先端面６の上下方向の幅が窓部材７の厚さの１／６〜２／３であり、基体２の凹部１ａにおける載置部１ｂと電極１ｃとを除く面および蓋体４の下面の外周部を除く略全面に厚さが５００〜１５００ÅのＡｌ膜Ａが被着されている。【選択図】　図１
2004022955.tif 000002
【特許請求の範囲】
【請求項１】
上面に形成された凹部の底面に赤外線センサ素子が載置される載置部および前記赤外線センサ素子に電気的に接続される電極が形成されたセラミックスから成る基体と、該基体の上面の前記凹部の周囲に下面の外周部が取着される、中央領域に窓が開けられた鉄−ニッケル−コバルト合金または鉄−ニッケル合金から成る蓋体と、側面から両主面の外周部にかけて全周にわたってメタライズ層が形成される、前記窓の内周面に前記側面がロウ材を介して接合された石英ガラスから成る窓部材とを具備する赤外線センサ素子収納用パッケージにおいて、前記窓は、内周面に前記窓部材の側面の中央部に接合される、前記窓の中心に向かって突出した凸部が全周にわたって連続して形成されており、かつ前記凸部の前記窓部材に接合される先端面の上下方向の幅が前記窓部材の厚さの１／６〜２／３であり、前記基体の前記凹部における前記載置部と前記電極とを除く面および前記蓋体の下面の前記外周部を除く略全面に厚さが５００〜１５００Åのアルミニウム膜が被着されていることを特徴とする赤外線センサ素子収納用パッケージ。
【請求項２】
請求項１記載の赤外線センサ素子収納用パッケージと、前記基体の載置部に載置されるとともに前記電極に電気的に接続された赤外線センサ素子と、前記基体の上面の前記凹部の周囲に外周部が取着された前記蓋体とを具備したことを特徴とする赤外線センサ装置。
【発明の詳細な説明】
【０００１】
【発明の属する技術分野】
本発明は、石英ガラスから成る窓部材を通じて外部の赤外線を受光する赤外線センサ素子を収納した赤外線センサ素子収納用パッケージおよび赤外線センサ装置に関する。
【０００２】
【従来の技術】
従来、赤外線センサ素子を収容する赤外線センサ素子収納用パッケージ（以下、赤外線センサパッケージともいう）の窓部材として、例えばサファイア製のものが用いられてきた。しかしながら、近年、人などの周囲よりも温度が高い物体の存在を感知してドアを開ける装置や、防犯などを目的とした赤外線センサ装置用として赤外線を効率よく透過させる窓部材の需要が高まってきている。そのため、窓部材として短波長から長波長にわたる優れた光透過性を有し、特に赤外線を効率よく透過させることができ、高純度で無色透明、高耐熱性等の特性を有する石英（ＳｉＯ２）ガラス製のものが広く用いられるようになってきている。
【０００３】
特に、ＯＨ基が極めて少ない無水合成石英ガラスは、赤外線を含めた光の吸収が極めて小さく、赤外線透過用の窓部材の材料として極めて有用である。そして、石英ガラス製の窓部材は、例えば、赤外線センサパッケージの蓋体にロウ付けされて用いられ、内部に収容する赤外線センサ素子に赤外線を効率良く入射させることができる。
【０００４】
石英ガラス製の窓部材をロウ付けする場合、例えば円板状の窓部材の一方の主面の外周部から側面にかけて接合用のメタライズ層を被着させ、そのメタライズ層をロウ材を介して蓋体に形成された窓の内周面に接合する。メタライズ層は、例えば、銅（Ｃｕ）−チタン（Ｔｉ）等からなる金属ペーストを例えばスクリーン印刷法により窓部材の側面に被着し、約８９０℃で加熱し焼成することにより形成される。この形成条件は、石英ガラスの歪み点が１０７０℃であり、サファイア製の窓部材を接合する際に一般的に用いられるモリブデン（Ｍｏ），マンガン（Ｍｎ），Ｍｏ−Ｍｎ合金等のように１３５０〜１４５０℃程度の温度で焼成される金属を用いることができないことから設定されたものである。仮にＭｏ−Ｍｎ合金を約１４００℃で被着させると、石英ガラス製の窓部材は変形して赤外線の透過率が劣化したり、また、石英ガラス製の窓部材が窓にロウ付けされたときに窓部材の変形に起因してロウ付け部の厚さが不均一となる場合がある。その結果、長時間にわたって赤外線センサ装置を作動させると、ロウ付け部の厚さが不均一なことにより発生する小さな応力で気密性が損なわれることがあった。
【０００５】
ここで、図３は、メタライズ層１８が側面１７ａから主面１７ｂにかけて被着された従来の石英ガラス製の窓部材１７とその周辺の具体的構成を示す部分拡大断面図であり、また図４は、従来の赤外線センサパッケージ１１で中央領域に窓（開口）１５が形成された蓋体１４を有するものの斜視図である。これらの図において、１１は略直方体の赤外線センサパッケージ、１２は、Ｆｅ（鉄）−Ｎｉ（ニッケル）−Ｃｏ（コバルト）合金，Ｆｅ−Ｎｉ合金等から成り、上面に凹部が形成されているとともにその凹部の底面に赤外線センサ素子が載置される載置部を有する基体、１４はＦｅ−Ｎｉ−Ｃｏ合金，Ｆｅ−Ｎｉ合金等からなる蓋体、１５は窓である（特開２００１−３５８１２６公報参照）。
【０００６】
【発明が解決しようとする課題】
しかしながら、図３，図４に示したような従来構成の赤外線センサパッケージ１１では、石英ガラスの熱膨張係数が０．５×１０−６／℃程度と極めて小さいため、Ｆｅ−Ｎｉ−Ｃｏ合金（熱膨張係数１１．３×１０−６／℃）やＦｅ−Ｎｉ合金（熱膨張係数１２．５×１０−６／℃）等の金属から成る蓋体１４に、接合の信頼性に優れる銀（Ａｇ）ロウ１９（ロウ付け温度６００〜９００℃）を用いて窓部材１７を接合すると、ロウ付け後の冷却過程で基体１２やＡｇロウ１９（熱膨張係数１９．６×１０−６／℃）と窓部材１７との熱膨張差に起因する応力が発生する。この応力が石英ガラス製の窓部材１７の下側主面と側面との間の稜部に集中し、その結果、稜部を起点とするクラックが発生し、これにより赤外線が反射して透過率が低下したり、さらには赤外線センサパッケージの気密性が損なわれるという問題点があった。
【０００７】
また、窓部材１７の下側主面の外周部１７ｂにおけるメタライズ層１８は、Ａｇロウ１９を介して窓部材１７を蓋体１４の窓１５にロウ付けした後に数百度から室温まで温度が下がる際に、窓部材１７と蓋体１４との熱膨張係数差によりロウ付け部にクラックが発生し、その結果、窓部材１７が剥れてしまう場合があった。
【０００８】
さらに、基体１２は赤外線を少なからず吸収するため、検出対象（例えば人）などから放射されている赤外線を感知しようとする場合、窓部材１７から入射する赤外線の一部が基体１２に吸収されて赤外線センサ素子に達しない場合があり、その結果、検出対象が発する赤外線を確実に検出できない場合があった。
【０００９】
従って、本発明は上記問題点に鑑みて完成されたものであり、その目的は、石英ガラス製の窓部材にクラックが発生したりロウ付け部が剥れたりするのを有効に防止して、蓋体に対する窓部材の接合を長期に亘って強固に保持することが可能であるとともに、赤外線を効率よく赤外線センサ素子に入射し得る基体を備えた赤外線センサパッケージおよび赤外線センサ装置を提供することにある。
【００１０】
【課題を解決するための手段】
本発明の赤外線センサ素子収納用パッケージは、上面に形成された凹部の底面に赤外線センサ素子が載置される載置部および前記赤外線センサ素子に電気的に接続される電極が形成されたセラミックスから成る基体と、該基体の上面の前記凹部の周囲に下面の外周部が取着される、中央領域に窓が開けられた鉄−ニッケル−コバルト合金または鉄−ニッケル合金から成る蓋体と、側面から両主面の外周部にかけて全周にわたってメタライズ層が形成される、前記窓の内周面に前記側面がロウ材を介して接合された石英ガラスから成る窓部材とを具備する赤外線センサ素子収納用パッケージにおいて、前記窓は、内周面に前記窓部材の側面の中央部に接合される、前記窓の中心に向かって突出した凸部が全周にわたって連続して形成されており、かつ前記凸部の前記窓部材に接合される先端面の上下方向の幅が前記窓部材の厚さの１／６〜２／３であり、前記基体の前記凹部における前記載置部と前記電極とを除く面および前記蓋体の下面の前記外周部を除く略全面に厚さが５００〜１５００Åのアルミニウム膜が被着されていることを特徴とする。
【００１１】
本発明の赤外線センサ素子収納用パッケージは、上記の構成により、窓の内周面に形成された凸部の先端面が石英ガラス製の窓部材の側面の中央部に接合されるため、窓部材にクラックが発生したり窓部材に反り変形が発生するのを解消することができる。これにより、窓部材のクラックに起因する光の反射および光の散乱、窓部材の反り変形に起因する剥れ、光の集光位置のずれ等が発生するのを防ぐことができる。また、窓の内周面から窓部材の主面の外周部にわたる従来のロウ付け部に発生していた窓部材の剥れを解消することができる。
【００１２】
さらに、基体の凹部における載置部と電極とを除く面および蓋体の下面の外周部を除く略全面に厚さが５００〜１５００Åのアルミニウム膜が被着されていることから、赤外線がアルミニウム膜で高反射率で反射し、赤外線の一部が基体の凹部の側面や蓋体の下面に吸収されてしまうことがなくなる。これにより、検出対象（被測定物）の存在を赤外線を検出することにより確実に捉えることができる。
【００１３】
従って、本発明の赤外線センサ素子収納用パッケージは、蓋体に石英ガラス製の窓部材を強固かつ信頼性良く接合できるとともに、赤外線の透過率の高い石英ガラスからなる窓部材を有するものとなる。
【００１４】
本発明の赤外線センサ装置は、本発明の赤外線センサ素子収納用パッケージと、前記基体の載置部に載置されるとともに前記電極に電気的に接続された赤外線センサ素子と、前記基体の上面の前記凹部の周囲に外周部が取着された前記蓋体とを具備したことを特徴とする。
【００１５】
本発明の赤外線センサ装置は、上記の構成により、上記本発明の作用効果を有し赤外線センサ素子が長期に亘り正常かつ安定して作動し得る信頼性の高いものとなる。
【００１６】
【発明の実施の形態】
本発明の赤外線センサ素子収納用パッケージについて以下に詳細に説明する。図１（ａ）は本発明の赤外線センサパッケージについて実施の形態の一例を示す断面図であり、（ｂ）は赤外線センサパッケージの平面図を示す。また、図２（ａ）は本発明の赤外線センサパッケージを構成する石英ガラス製の窓部材の接合部とその周辺部を示す部分拡大断面図、（ｂ）は（ａ）の接合部において蓋体の窓の内周面に設けた凸部の先端が先細り状とされたものを示す部分拡大断面図である。
【００１７】
これらの図において、１は赤外線センサパッケージ、１ａは凹部、１ｂは載置部、２は基体、Ａはアルミニウム（Ａｌ）膜、３は赤外線センサ素子、４は蓋体、５は蓋体４に形成された窓、５ａは窓５の内周面、６は窓５の内周面に設けた凸部、６ａは凸部６の先端面、７は円板状等の形状の石英ガラス製の窓部材、７ａは窓部材７の側面、７ｂは窓部材７の主面の外周部、８はメタライズ層、９はロウ付け部である。そして、基体２と蓋体４と窓部材７とで内部に赤外線センサ素子３を気密に収納するための容器が基本的に構成される。
【００１８】
本発明において、凸部６、ロウ付け部９以外の赤外線センサパッケージ１および赤外線センサ装置全体の基本構成は、従来の赤外線センサパッケージを示す図４，図５と同様であり、各部材の詳細な説明は省略する。
【００１９】
本発明の赤外線センサパッケージ１は、上面に形成された凹部１ａの底面に赤外線センサ素子３が載置される載置部１ｂおよび赤外線センサ素子３に電気的に接続される電極１ｃが形成されたセラミックスから成る基体２と、基体２の上面の凹部１ａの周囲に外周部が取着される、中央領域に窓５が開けられた鉄−ニッケル−コバルト合金または鉄−ニッケル合金から成る蓋体４と、側面から両主面の外周部にかけて全周にわたってメタライズ層８が形成される、窓５の内周面に側面がロウ材を介して接合された石英ガラスから成る窓部材７とを具備し、窓５は、内周面に窓部材７の側面７ａの中央部に接合される、窓５の中心に向かって突出した凸部６が全周にわたって連続して形成されており、かつ凸部６の窓部材７に接合される先端面６ａの上下方向の幅が窓部材７の厚さの１／６〜２／３であり、基体２の凹部１ａにおける載置部１ｂと電極１ｃとを除く面および蓋体４の下面の外周部を除く略全面に厚さが５００〜１５００ÅのＡｌ膜Ａが被着されている。
【００２０】
本発明において、凸部６の先端面６ａの上下方向の幅が窓部材７の厚さの１／６未満では、凸部６が変形して赤外線センサパッケージ１の気密が破れ易くなる。２／３を超えると、ロウ材にクラックが発生し易くなる。また、凸部６の幅（突出長さ）は０．２５〜２ｍｍがよく、０．２５ｍｍ未満では、窓部材７の側面にロウ材が溜まり過ぎ、クラックが発生し易くなる。２ｍｍを超えると、ロウ材が外側に流れ出してメニスカスが生成し難くなる。
【００２１】
本発明の赤外線センサパッケージ１は、半導体素子３を収容するための容器であり、アルミナセラミックスなどからなる基体２と、基体２の上面に接合されたＦｅ−Ｎｉ−Ｃｏ合金やＦｅ−Ｎｉ合金などの金属からなる蓋体４とで構成され、所定の部位にＡｌ膜が被着されている。そして、基体２の上面に形成された凹部１ａの底面の載置部１ｂに赤外線センサ素子３を載置固定し、基体２の上面に窓部材７を設けた蓋体４を接合することによって、赤外線センサ装置が構成される。
【００２２】
蓋体４は、図１，図２に示すように、その中央領域に窓５が設けられ、窓５の内周面５ａには全周に亘って凸部６が形成されている。さらに、窓部材７の側面７ａとこの凸部６の先端面６ａとがロウ付け部９を介して接合され、赤外線センサ素子３を気密に封止するとともに、赤外線センサ素子３に外部から入射した光を赤外線センサ素子３で受光するための窓部材７を有する蓋体４が構成される。そして、例えば赤外線センサ素子３に入射する赤外線は窓部材７から赤外線センサ素子３に入射し、これにより被測定物の存在が認識される。
【００２３】
窓５の内周面５ａに形成された凸部６への窓部材７の接合は以下の［１］〜［４］の工程によって行われる。この接合は、窓部材７として用いられる石英ガラスが圧縮応力に対して充分に耐える強度を有しているという特性を利用している。
【００２４】
［１］窓部材７の側面７ａから主面の外周部７ｂにかけて、例えばＣｕ粉末とＴｉ粉末とを混合したＣｕ−Ｔｉ粉末に有機溶剤、溶媒を添加混合して得た金属ペーストを塗布する。この場合、主面の外周部７ｂにはスクリーン印刷法等により印刷する。また側面７ａには、例えばスクリーン印刷に用いるメッシュ状の版に金属ペーストを供給し、次にスキージにより版の裏面に略均一な厚みで金属ペーストを押出し、この版の裏面に対して窓部材７の側面７ａを回転させながら押し付けることにより、金属ペーストを略均一な厚さ（例えば２０μｍ程度）で被着させる。
【００２５】
窓部材７の側面７ａから外周部７ｂにかけて金属ペーストを被着させるのは、窓部材７の稜部に集中する応力に対して、稜部周辺を補強するためである。
【００２６】
［２］次に、８９０℃で窒素中において５分間加熱し、窓部材７の表面にメタライズ層８を固着させる。
【００２７】
［３］次に、窓部材７を窓５に嵌め込んだ状態とする。このとき、蓋体４は、酸化防止およびロウ付けの接合性を高めるうえで、予めＮｉメッキ層および金（Ａｕ）メッキ層をいずれも０．５〜９μｍの厚さで被着させる。この場合、溶融したロウ材を窓部材７と窓５の隙間に侵入させ易くすることを目的として、窓部材７の側面７ａと窓５の内周面５ａとの隙間を１０〜３０μｍとしておくことが好ましい。また、凸部６に対する窓部材７の接合位置を合わせるために、窓部材７の下にカーボンなどからなるスペーサーを挿入しておくのがよく、窓部材７の側面７ａの高さ方向の略中央部に凸部６を接合することが容易となる。
【００２８】
［４］次に、リング状のＡｇロウ（ＢＡｇ−８：ＪＩＳＺ３２６１等）を窓５の内周面５ａと窓部材７との隙間の上方を覆うように隙間に沿って載置し、８００℃の温度で、還元雰囲気下で加熱することにより溶融させて、窓部材７が窓５の凸部６の先端面６ａにロウ付けされる。
【００２９】
このロウ付けに際して、窓５が窓部材７よりも大きく熱膨張し、Ａｇロウは溶融して容易に窓５と窓部材７との隙間に侵入する。その後、徐々に冷えてＡｇロウが固化する際に、窓５が窓部材７を内側方向に圧縮しながら冷えて収縮していくことによって、窓部材７が窓５の内周面５ａから圧縮応力を受けている状態でＡｇロウが固化することになる。
【００３０】
このような接合状態となった赤外線センサパッケージ１は、赤外線センサ素子３が作動時に例えば数十度の熱を発生した場合、この熱により窓５が窓部材７との熱膨張係数差で窓部材７よりも大きく広がろうとしても、圧縮応力が若干開放されるだけで、窓部材７を内側に押し付ける圧縮応力が相殺されることがない。よって、引張り応力に対して強度が小さい窓部材７は中心方向に向かって常に圧縮された状態となり、窓部材７には引張り応力による破壊が発生することがない。
【００３１】
また、図２（ｂ）は、凸部６の先端面６ａから窓５の内周面５ａに向かって凸部６の厚さが厚くなるように形成されている場合の部分拡大断面図である。この場合、凸部６の先端面６ａの上下方向の幅が小さい場合においても、凸部６の強度を大きくすることができるため、窓部材７に圧縮応力を作用させる場合に凸部６が変形するといった不具合を有効に防止できる。
【００３２】
次に、Ａｌ膜Ａが凹部１ａにおける所定部位および蓋体４の下面に蒸着法やスパッタリング法によって被着される。以下、Ａｌ膜Ａを蒸着法で形成する場合について説明する。基体２へのＡｌ膜Ａの蒸着は以下のようにして行なわれるが、蒸着に先立って載置部１ｂ、電極１ｃ、基体２の上面および外面にＡｌ膜Ａが被着しないように酸化に強いステンレスなどからなるマスキング治具を取着する。このマスキング治具は蒸発した金属が侵入しないようにするために被マスキング部に対して隙間のないように取着され、蒸着の都度使用される。
【００３３】
次に、蒸着用の真空装置内に設けられた発熱体上にＡｌのペレットを載置し、このペレットを覆うようにマスキング治具が取着された基体２を上下を逆にして設置し、発熱体に通電してペレットを蒸発させ、基体２の凹部１ａの内面の所定部位にＡｌ膜Ａを被着させる。
【００３４】
Ａｌ膜Ａが所定部位に被着された基体２は以下のような効果を奏する。すなわち、窓部材７から凹部１ａに入り直接赤外線センサ素子３に直接入射しない赤外線は、Ａｌ膜Ａにより反射されて、赤外線センサ素子３に達することになる。これにより、被測定物の存在を赤外線により確実に感知することができる。Ａｌ膜Ａを被着するのは、光の反射率に優れるとともに、極めて滑らかな表面状態の蒸着膜を被着させることができるからである。
【００３５】
Ａｌ膜Ａの厚さは５００〜１５００Åである。厚さが５００Å未満では、基体２の表面の凹凸をなぞったような光沢の無い状態となり、また１５００Åを超えると、Ａｌ膜Ａに厚さのバラツキが発生し、剥がれ易くなってしまう。
【００３６】
なお、Ａｌ膜Ａは蓋体４の下面の外周部を除く略全面に形成される。即ち、基体２との取着部である外周部には形成しない。蓋体４の基体２との取着部にＡｌ膜Ａが形成されていると、蓋体４の接合に用いられるＳｎ（錫）−Ａｇ−Ｃｕ合金等とＡｌが反応してＡｌ膜が消失し、気密性が損なわれる場合がある。
【００３７】
また、電極１ｃは基体２の外面に導通する配線導体を含んでいてもよい。
【００３８】
【実施例】
本発明の赤外線センサ素子収納用パッケージの実施例について以下に説明する。
【００３９】
Ｆｅ−Ｎｉ−Ｃｏ合金から成る蓋体４の窓５の内周面に形成した凸部６の先端面６ａの上下方向の幅を、石英ガラス製の窓部材７の厚さに対して変化させてＡｇロウ（ＢＡｇ−８）でロウ付けし、窓部材７に発生するクラックを調査した。このとき、蓋体４は、全体の寸法が縦３ｍｍ×横５ｍｍ×厚さ２ｍｍ、窓５の直径（凸部６を除く）が８ｍｍ、凸部６の幅（突出長さ）が１ｍｍであり、窓部材７は、厚さが２ｍｍで直径が７ｍｍの円板状とした。
【００４０】
そして、凸部６の先端面６ａの幅を、窓部材７の厚さ２ｍｍに対して、１／７，１／６，１／５，１／４，１／３，２／３，３／４，４／５とした蓋体４を、各２０個ずつ合計１６０個作製した。このとき、先端面６ａの上下方向の幅を窓部材７の厚さの１／７，１／６，１／５としたサンプルについては、内周面５ａに近づくに従って凸部６を厚くし、その強度を向上させたもの｛図２（ｂ）｝とした。
【００４１】
また比較例として、従来例の図３のように、窓１５の内周面に凸部６がなく、その内周面における窓部材１７の側面１７ａとの接合部の上下方向の幅が２ｍｍであり、内周面の下端に幅が１ｍｍの段差を有する蓋体１４を、上記と同様にして１０個作製した。そして、これらのサンプルの表面に厚さ３μｍのＮｉメッキ層および厚さ１μｍのＡｕメッキ層を被着した。
【００４２】
また、窓部材７の側面７ａおよび下側主面の外周部７ｂに幅１ｍｍのＣｕ−Ｔｉ合金からなるメタライズ層８を還元雰囲気下で８９０℃で形成したものを比較例用の１０個を含めて１７０個用意した。
【００４３】
そして、本発明のサンプルについては、窓５の内周面５ａの凸部６の先端面６ａに窓部材７の側面７ａの中央部を、Ａｇロウ（ＢＡｇ−８）で接合して、窓部材７を設けた蓋体４を計１６０個作製した。接合条件は還元雰囲気下で８００℃で５分間とした。
【００４４】
また、比較例のサンプルについては、蓋体１４の上面と窓部材１７の上側主面とを面一とし、窓１５の内周面に窓部材１７の側面１７ａ全面および下側主面の外周部１７ｂをロウ付けしたものを１０個作製した。この場合、接合条件は上記実施例と同じとし、同じＡｇロウにより接合した。
【００４５】
この調査においてはサンプルにはＡｌ膜Ａを被着しないものを用いた。Ａｌ膜Ａを被着するとロウ付け部のクラックの状態が観察できなくなり、またＡｌ膜Ａが極めて薄いために窓部材のクラック発生に大きく影響することがないからである。そして、窓部材におけるクラックの発生割合、凸部６の変形とそれに伴なって気密性が損なわれた割合を調べた結果を表１に示す。
【００４６】
【表１】
2004022955.tif 000003
【００４７】
表１より、凸部６の先端面６ａの幅が窓部材７の厚さの１／６〜２／３である本発明の赤外線センサパッケージ１においては、窓部材７のクラックの発生が皆無であり、また凸部６の変形も発生すること無く、本発明の有効性が確認された。
【００４８】
なお、凸部６の先端面６ａの幅を大きくしていくと窓部材７の稜部にクラックが発生しているが、これは先端面６ａの幅を大きくすることによりロウ材の広がりの先端部が窓部材７の側面７ａの稜部に達する場合があり、このとき稜部に応力集中が発生するからである。
【００４９】
次に、凸部６の先端面６ａの幅を窓部材７の厚さの１／３として、基体２の内面の所定部位および蓋体４の下面に、Ａｌ膜Ａの厚さを３００，４００，５００，６００，８００，１０００，１２００，１４００，１５００，１６００，１７００（Å）として被着させたサンプルを各１０個づつ１１０個作製した。また、Ａｌ膜Ａが被着されていない従来のサンプルを１０個作製した。
【００５０】
Ａｌ膜Ａの蒸着は、以下のような所謂真空蒸着法で行なった。真空装置内の発熱体が設置されている位置にＡｌのペレットを蒸着源として置き、基体２を裏返しにして凹部１ａの内側がペレットに向くように位置させ、次に真空装置内部を真空状態として発熱体に通電し、発生するジュール熱で発熱体を発熱させてペレットを溶融、蒸発させることによって、基体２の凹部１ａ内面に被着させた。このとき、Ａｌ膜Ａを被着させたくない部位には予め金属（ステンレス）からなるマスクを取着させておいた。また、蓋体４の下面の外周部を除く全面に対しても同様にしてＡｌ膜Ａを被着した。
【００５１】
上記１１種類の厚さのＡｌ膜Ａを形成するに際しては、発熱体への通電条件、ペレットの表面積および蒸着時間を正確にコントロールすることによって行なった。
【００５２】
そして、これらのサンプルについて、赤外線センサ装置の前を人などの周囲よりも温度の高い被測定物が通過する際に、この物体が発する赤外線からその温度を赤外線センサ素子３によって検出する際の検出感度について、Ａｌ膜Ａの厚さをパラメーターとして評価した。この実験では、赤外線センサ装置と被測定物の距離を１０ｍとし、１０ｍ先を人が通過した場合について検出できるかどうかを評価した。また、このとき従来のＡｌ膜Ａを形成していないサンプルについても検出感度を評価した。それらの結果を表２に示す。
【００５３】
【表２】
2004022955.tif 000004
【００５４】
表２より、本発明の赤外線センサパッケージ１では、Ａｌ膜Ａの厚さが５００Å未満になると金属光沢から白色に変化し、その結果赤外線の反射率が低下して、被測定物が発する赤外線の感知は不十分なものとなった。また１５００Åを超えると、良好な金属光沢は得られるが、被着されたＡｌ膜Ａに厚さのバラツキやうねりが発生し、これにより赤外線の反射率が低下して赤外線を充分に感知することができず、その結果被測定物が通過したかどうかの判定ができない場合があった。
【００５５】
なお、本発明は上記実施の形態および実施例に限定されず、本発明の要旨を逸脱しない範囲において種々の変更を行うことは何等差し支えない。
【００５６】
【発明の効果】
本発明の赤外線センサ素子収納用パッケージは、基体の上面の凹部の周囲に外周部が取着される蓋体の中央領域に開けられた窓は、内周面に窓部材の側面の中央部に接合される、窓の中心に向かって突出した凸部が全周にわたって連続して形成されており、かつ凸部の窓部材に接合される先端面の上下方向の幅が窓部材の厚さの１／６〜２／３であり、基体の凹部における載置部と電極とを除く面および蓋体の下面の外周部を除く略全面に厚さが５００〜１５００ÅのＡｌ膜が被着されていることにより、窓の内周面に形成された凸部の先端面が石英ガラス製の窓部材の側面の中央部に接合されるため、窓部材にクラックが発生したり窓部材に反り変形が発生するのを解消することができる。これにより、窓部材のクラックに起因する光の反射および光の散乱、窓部材の反り変形に起因する剥れ、光の集光位置のずれ等が発生するのを防ぐことができる。また、窓の内周面から窓部材の主面の外周部にわたる従来のロウ付け部に発生していた窓部材の剥れを解消することができる。
【００５７】
さらに、基体の凹部における載置部と電極とを除く面および蓋体の下面の外周部を除く略全面に厚さが５００〜１５００ÅのＡｌ膜が被着されていることから、赤外線がＡｌ膜で高反射率で反射し、赤外線の一部が基体の凹部の側面や蓋体の下面に吸収されることがなくなる。これにより、検出対象（被測定物）の存在を赤外線を検出することにより確実に捉えることができる。従って、本発明の赤外線センサ素子収納用パッケージは、蓋体に石英ガラス製の窓部材を強固かつ信頼性良く接合できるとともに、赤外線の透過率の高い石英ガラスからなる窓部材を有するものとなる。
【００５８】
本発明の赤外線センサ装置は、本発明の赤外線センサ素子収納用パッケージと、基体の載置部に載置されるとともに電極に電気的に接続された赤外線センサ素子と、基体の上面の凹部の周囲に外周部が取着された蓋体とを具備したことにより、上記本発明の作用効果を有し赤外線センサ素子が長期に亘り正常かつ安定して作動し得る信頼性の高いものとなる。
【図面の簡単な説明】
【図１】本発明の赤外線センサ素子収納用パッケージについて実施の形態の一例を示し、（ａ）は赤外線センサ素子収納用パッケージの断面図、（ｂ）は赤外線センサ素子収納用パッケージの平面図である。
【図２】（ａ）は本発明の赤外線センサ素子収納用パッケージにおける蓋体の窓と窓部材との接合部を示す部分拡大断面図、（ｂ）は接合部の他の例を示す部分拡大断面図である。
【図３】従来の赤外線センサ素子収納用パッケージにおける蓋体の窓と窓部材との接合部を示す部分拡大断面図である。
【図４】従来の赤外線センサ素子収納用パッケージの斜視図である。
【符号の説明】
１：赤外線センサ素子収納用パッケージ
１ａ：凹部
１ｂ：載置部
２：基体
３：赤外線センサ素子
４：蓋体
５：窓
５ａ：内周面
６：凸部
６ａ：先端面
７：窓部材
７ａ：側面
７ｂ：主面の外周部
８：メタライズ層
Ａ：Ａｌ膜
【図１】
2004022955.tif 000005
【図２】
2004022955.tif 000006
【図３】
2004022955.tif 000007
【図４】
2004022955.tif 000008